СПОСОБ ХИМИКО-ТЕРМИЧЕСКОЙ ОБРАБОТКИ ДЕТАЛИ ИЗ ТИТАНА
METHOD FOR CHEMICAL-THERMAL TREATMENT OF PARTS MADE FROM TITANIUM

Изобретение относится к металлургии, в частности к способам химико-термической обработки деталей из титана, и может быть использовано в машиностроении для поверхностного упрочнения деталей машин, в том числе деталей, работающих в парах трения.
Широко известны процессы упрочнения поверхности деталей методами ХТО. Известен, например, способ химико-термической обработки деталей, включающий диффузионное насыщение элементами внедрения и замещения и последующий нагрев поверхности детали. (А.с. СССР №1515772, МПК С23С 8/00. СПОСОБ ХИМИКО-ТЕРМИЧЕСКОЙ ОБРАБОТКИ СТАЛЬНЫХ ИЗДЕЛИЙ. Бюл. №36 2013 г.).
Известен способ ХТО деталей, заключающийся в высокотемпературном азотировании, закалке с последующим отпуском (Лахтин Ю.М., Коган Я.Д. Азотирование стали. - М.: Машиностроение, 1976, с. 99-102). В результате обработки получают высокоазотистый слой небольшой толщины. Такой слой хорошо противостоит коррозии в атмосфере, но плохо работает при высоких изгибных, контактных напряжениях и в условиях повышенного износа.
Известны также ионно-плазменные методы химико-термической обработки, например методы ионного азотирования в плазме тлеющего разряда постоянного или пульсирующего тока, которые включают в себя две стадии - очистку поверхности катодным распылением и собственно насыщение поверхности металла азотом (Теория и технология азотирования / Лохтин Ю.М, Коган Л.Д. и др. - М.: Металлургия, 1990, с. 89), а также ионное азотирование деталей из титана в тлеющем разряде с полым катодом (Ахмадеев Ю.Х., Гончаренко И.М., Иванов Ю.Ф., Коваль Н.Н., Щанин П.М., Колубаева Ю.А., Крысина О.В. Азотирование титана в тлеющем разряде с полым катодом // Поверхность. - 2006. - №.8. - С. 63-69).
Известен также способ химико-термической обработки деталей, при котором на стадии очистки изделий тлеющий разряд периодически переводят в импульсную электрическую дугу. Это позволяет интенсифицировать процесс за счет быстрого разогрева обрабатываемой поверхности в первые минуты до более высоких температур, чем температура процесса азотирования (А.с. СССР 1534092, МПК С23С 8/36, опубл. 07.01.90; BG 43787. МПК С23С 8/36. METHOD FOR CHEMICO-THERMIC TREATMENT IN GLOWING DISCHARGE OF GEAR TRANSMISSIONS. 1988).
Наиболее близким техническим решением, выбранным в качестве прототипа, является способ химико-термической обработки детали, включающий размещение детали в рабочей камере установки, активирование поверхности детали перед химико-термической обработкой, подачу в камеру рабочей насыщающей среды, нагрев детали до температур химико-термической обработки и выдержку при этих температурах до формирования необходимой толщины диффузионного слоя (А.с. СССР №1574679, МПК С23С 8/36, опубл. 30.06.90; патент РФ №2144095, МПК С23С 8/38, опубл. 10.01.2000).
Недостатками известных способов и прототипа являются невысокая износостойкость поверхности из-за неоднородности диффузионного слоя и образования в диффузионном слое хрупких фаз, а также низкая производительность насыщения поверхностного слоя материала детали в процессе ХТО. ХТО с использованием известных способов приводит к следующим негативным явлениям: существует высокая вероятность образования неравномерного слоя с уменьшенной концентрацией насыщаемого вещества, неоднородной и пониженной твердостью материала поверхностного слоя, возникновением дефектных участков. Для удаления дефектных участков поверхностного слоя после ХТО проводится шлифование, однако при удалении обедненного дефектного слоя часто образуются прижоги и ряд других характерных дефектов поверхностного слоя, что приводит в результате к снижению износостойкости деталей.
Задачей предлагаемого изобретения является интенсификация процесса и повышение качества химико-термической обработки деталей за счет активации и обеспечения однородного состояния материала поверхностного слоя детали в процессе ХТО и, как следствие, повышение износостойкости деталей.
Техническим результатом заявляемого изобретения является повышение производительности и качества процесса ХТО, а также повышение износостойкости деталей после ХТО.
17
-2
17
-2
15
-1
15
-1
Технический результат достигается тем, что в способе химико-термической обработки детали из титана, включающем размещение детали в рабочей камере, активирование поверхности детали перед химико-термической обработкой, подачу в камеру рабочей насыщающей среды, нагрев детали до температуры химико-термической обработки и выдержку при этой температуре до формирования необходимой толщины диффузионного слоя, в отличие от прототипа, активирование поверхности детали перед химико-термической обработкой проводят с помощью ионно-имплантационной обработки поверхности детали при энергии ионов от 30 до 40 кэВ, дозой от 1,4·10 см до 1,8·10 см, со скоростью набора дозы от 0,7·10 с до 1·10 с при использовании в качестве имплантируемых ионов ионов следующих элементов: С, N или их комбинации. Кроме того, возможно использование в способе следующих дополнительных приемов: химико-термическую обработку детали проводят ионно-плазменным методом; в качестве ионно-плазменного метода используют ионно-плазменное азотирование, или ионно-плазменную цементацию, или ионно-плазменную нитроцементацию.
Повышение требований к качеству обработки деталей машин послужили поводом для совершенствования методов насыщения поверхности легирующими элементами и привели к созданию ряда новых способов обработки, таких как ионное азотирование (Теория и технология азотирования / Лохтин Ю.М, Коган Л.Д. и др. - М. : Металлургия, 1990, с. 89) и ионная имплантация (например, патент РФ №2479667, МПК С23С 14/48. СПОСОБ ИОННО-ИМПЛАНТАЦИОННОЙ ОБРАБОТКИ ДЕТАЛЕЙ ИЗ ТИТАНОВЫХ СПЛАВОВ. Бюл №11, 2013). Ионная имплантация позволяет производить насыщение поверхностного слоя деталей практически любыми легирующими элементами, а детали, упрочненные методом ионной имплантации, имеют гораздо более высокие эксплуатационные свойства, чем детали, подвергнутые обычной или ионной химико-термической обработке (Модифицирование и легирование поверхности лазерными, ионными и электронными пучками / Под ред. Д.М. Поута, Г. Фоти, Д.К. Джекобсона. - М.: Мир, 1987, 424 с.; Модифицирование и легирование поверхности лазерными, ионными и электронными пучками / Под ред. Дж.М. Поута. - М.: Машиностроение, 1987, 424 с.). При этом основными недостатками ионно-имплантационной обработки являются дороговизна метода и незначительная глубина проникновения легированных элементов в поверхностный слой материала.
Для оценки эксплуатационных свойств деталей, обработанных по предлагаемому способу, были проведены следующие испытания. Образцы из титана были подвергнуты обработке как по способам-прототипам (А.с. СССР №1574679, патент РФ №2144095), согласно приведенным в способе-прототипе условиям и режимам обработки, так и по вариантам предлагаемого способа.
Режимы обработки образцов по предлагаемому способу.
17
-2
17
-2
17
-2
17
-2
15
-1
15
-1
15
-1
15
-1
Ионная имплантация при обработке деталей из титана перед ХТО проводилась по следующим режимам: имплантируемые ионы С, N или их комбинация; доза - 1,1·10 см (Н.Р. - неудовлетворительный результат); 1,4·10 см (У.Р. - удовлетворительный результат); 1,8·10 см (У.Р.); 2,2·10 см (Н.Р.); скорость набора дозы - 0,4·10 с (Н.Р.); 0,7·10 с (У.Р.); 1·10 с (У.Р.); 3·10 с (Н.Р.), энергия: 25 кэВ (Н.Р.); 30 кэВ (У.Р.); 40 кэВ (У.Р.); 45 кэВ (Н.Р.).
Химико-термическую обработку деталей проводили газовым и ионно-плазменным методами (отличие предлагаемого способа от существующих состояла в предварительной активации поверхности ионно-имплантационной обработкой). В качестве одного из методов ХТО применяли ионно-плазменное азотирование, ионно-плазменную цементацию и ионно-плазменную нитроцементацию.
Испытания показали на повышение износостойкости образцов по сравнению с прототипом в 1,4…1.8 раза (т.е. в результате использования активирования поверхности перед ХТО). Скорость обработки за счет увеличения скорости диффузии при ХТО возросла приблизительно в 1,2…1,7 раз. Исследования образцов показало на повышение однородности структуры диффузионной зоны материалов.
17
-2
17
-2
15
-1
15
-1
Таким образом, проведенные сравнительные испытания показали, что применение в способе химико-термической обработки детали из титана следующих приемов: размещение детали в рабочей камере установки; активирование поверхности детали перед химико-термической обработкой; подача в камеру рабочей насыщающей среды; нагрев детали до температур химико-термической обработки; выдержка при этих температурах до формирования необходимой толщины диффузионного слоя; активирование поверхности детали перед химико-термической с помощью ионно-имплантационной обработки поверхности детали при энергии ионов от 30 до 40 кэВ, дозой от 1,4·10 см до 1,8·10 см, со скоростью набора дозы от 0,7·10 с до 1·10 с, при использовании в качестве имплантируемых ионов ионов следующих элементов: С, N, или их комбинации, а также использование дополнительных приемов: химико-термическую обработку детали проводят ионно-плазменным методом; в качестве ионно-плазменного метода используют ионно-плазменное азотирование, или ионно-плазменную цементацию, или ионно-плазменную нитроцементацию, позволяет обеспечить заявленный технический результат предлагаемого изобретения - повысить производительность и качество процесса ХТО, а также повысить износостойкость детали из титана после ХТО.